"吸水性ポリアルキレンオキシド変性物100質量部に対して熱可塑性樹脂30~200質量部を含む皮膚貼付用粘着剤組成物。吸水性ポリアルキレンオキシド変性物が、ポリアルキレンオキシド化合物とジオール化合物とジイソシアネート化合物とを反応させて得られる吸水性ポリアルキレンオキシド変性物であって、吸水能力が10~40g/g、水溶出分が10~30の吸水性ポリアルキレンオキシド変性物である請求項1記載の皮膚貼付用粘着剤組成物。熱可塑性樹脂が、エチレン/酢酸ビニル共重合体、エチレン/アクリル酸共重合体およびエチレン/エチルアクリレート共重合体からなる群より選ばれた少なくとも1種である請求項1または2記載の皮膚貼付用粘着剤組成物。請求項1~3のいずれか1項記載の皮膚貼付粘着剤組成物を用いた皮膚貼付剤。特許文献1に記載の方法により得られた不織布においては、保液率は改良されているものの、保液の絶対量が少なく、皮膚との密着性も十分ではなかった。また、粘着性を有する特許文献4、特許文献5のハイドロゲルにおいても、ニーダーやミキサーにて水溶性高分子と各種成分を混合する等時間を要した。そのため、温度の変化やニーダーやミキサーの剪断によって薬剤成分の分解が生じる可能性も懸念された。また、水溶性高分子を含む組成物に各種添加成分を機械的に長時間混合する必要があり、ゲル化時に気泡をかみやすく粘着力が低下する等の課題があった。特許文献6記載の粘着力を向上させた場合でも、球状シリカの均一分散やゲル分率の調整が難しく、粘着性の更なる向上が望まれていた。本発明の課題は常温で迅速な吸液が可能で保液率に優れ、かつ皮膚への密着性にも優れた皮膚貼付用粘着剤組成物を提供することにある。本発明者らは、上記課題を解決すべく鋭意検討した結果、吸水性ポリアルキレンオキシド変性物および熱可塑性樹脂を含む皮膚貼付用粘着剤組成物が、常温で短時間に吸液可能で柔軟性、皮膚への密着性に優れた皮膚貼付用粘着剤として有用であることを見出し、本発明を完成した。すなわち、本発明は、項1.吸水性ポリアルキレンオキシド変性物100質量部に対して熱可塑性樹脂30~200質量部を含む皮膚貼付用粘着剤組成物、項2.吸水性ポリアルキレンオキシド変性物が、ポリアルキレンオキシド化合物とジオール化合物とジイソシアネート化合物とを反応させて得られる吸水性ポリアルキレンオキシド変性物であって、吸水能力が10~40g/g、水溶出分が10~30の吸水性ポリアルキレンオキシド変性物である項1記載の皮膚貼付用粘着剤組成物、項3.熱可塑性樹脂が、エチレン/酢酸ビニル共重合体、エチレン/アクリル酸共重合体およびエチレン/エチルアクリレート共重合体からなる群より選ばれた少なくとも1種である項1または2記載の皮膚貼付用粘着剤組成物、項4.項1~3のいずれか1項記載の皮膚貼付粘着剤組成物を用いた皮膚貼付剤、に関する。本発明の皮膚貼付用粘着剤組成物は熱可塑性を有するため、一般的な熱溶融押出成型が可能で、得られた成型品は常温で迅速に吸液が可能で、薬剤の分解や気泡の発生が無く柔軟性に優れ、ノニオン性であるため汗等の塩分の吸収が可能で皮膚への密着性も低下しない。そのため、化粧料パックシートや外用冷却シート、創傷被覆シート等に広く用いることができる。また、皮膚貼付用粘着剤組成物はヒートシール性を有するためそれらを不織布で覆うことにより、化粧用パフとしても使用することができる。本発明の皮膚貼付用粘着剤組成物は、吸水性ポリアルキレンオキシド変性物と熱可塑性樹脂を含む。熱可塑性樹脂の使用割合は、吸水性ポリアルキレンオキシド変性物100質量部に対して、30~200質量部であり、好ましくは40~150質量部である。熱可塑性樹脂の使用割合が30質量部未満の場合、得られる皮膚貼付用粘着剤組成物の吸液時に強度が低くなり皮膚への密着性が悪くなるおそれがある。また、熱可塑性樹脂の使用割合が200質量部を超える場合、得られる皮膚貼付用粘着剤組成物の保液能が低くなるおそれがある。吸水性ポリアルキレンオキシド変性物としては、ポリアルキレンオキシド化合物とジオール化合物とジイソシアネート化合物とを反応させて得られる吸水性ポリアルキレン変成物が好ましく用いられる。吸水性ポリアルキレン変成物は熱可塑性を有するため、熱可塑性樹脂に対する相溶性も良好で、保水性と柔軟性と密着性に優れた皮膚貼付用粘着剤組成物を得ることができる。吸水性ポリアルキレンオキシド変性物の吸水能は、好ましくは10~40g/gであり、より好ましくは15~35g/gである。吸水性ポリアルキレンオキシド変性物の吸水能が10g/g未満の場合、得られる皮膚貼付用粘着剤組成物の保水能が低くなるおそれがある。吸水性ポリアルキレンオキシド変性物の吸水能が40g/gを超える場合、得られる皮膚貼付用粘着剤組成物の吸液時のゲル強度が低くなるおそれがある。なお、本発明において吸水能とは、後述の方法により測定した値である。吸水性ポリアルキレンオキシド変性物の水溶出分は、好ましくは10~30であり、より好ましくは12~25である。吸水性ポリアルキレンオキシド変性物の水溶出分が10未満の場合、得られる皮膚貼付用粘着剤組成物の密着性が悪くなるおそれがある。吸水性ポリアルキレンオキシド変性物の水溶出分が30を超える場合、肌残りするおそれがある。なお、本発明において水溶出分とは、後述の方法により測定した値である。吸水性ポリアルキレンオキシド変性物の溶融粘度は、フローテスターを用いて測定した際条件:170°C、5.0MPa、直径1mm×長さ1mmのダイを使用、100~800[Pas]であることが好ましく、200~600[Pas]であることがより好ましい。溶融粘度が100[Pas]未満の場合、得られる皮膚貼付用粘着剤組成物の吸液時の強度が低くなるおそれがある。溶融粘度が800[Pas]を超える場合、熱可塑性樹脂との相溶性が低くなるおそれがある前記ポリアルキレンオキシド化合物としては、エチレンオキシド基を90質量以上有するポリアルキレンオキシド化合物が好ましく、エチレンオキシド基を95質量以上有するポリアルキレンオキシド化合物がより好ましい。エチレンオキシド基が90質量未満の場合、得られる皮膚貼付用粘着剤組成物の吸水速度が遅くなるおそれがある。また、前記ポリアルキレンオキシド化合物としては、数平均分子量5,000~50,000のポリアルキレンオキシド化合物が好ましく、数平均分子量10,000~30,000のポリアルキレンオキシド化合物がより好ましい。数平均分子量が5,000未満の場合、得られる皮膚貼付用粘着剤組成物の吸液能が低くなるおそれがある。数平均分子量が50,000を超える場合、得られる吸水性ポリアルキレンオキシド変成物の溶融粘度が高くなり、熱可塑性樹脂との相溶性が悪く、熱成型しにくくなるおそれがある。前記ジオール化合物としては、エチレングリコール、ジエチレングリコール、トリエチレングリコール、テトラエチレングリコール、プロピレングリコール、ジプロピレングリコール、トリメチレングリコール、1,3-ブタンジオール、2,3-ブタンジオール、1,4-ブタンジオール、1,5-ペンタンジオール、1,6-ヘキサンジオールおよび1,9-ノナンジオール等が挙げられる。これらのジオール化合物の中でも、得られる吸水性ポリアルキレンオキシド変性物が吸水能に優れる観点、安定性に優れる観点から、エチレングリコールおよび1,4-ブタンジオールが好適に用いられる。これらのジオール化合物は、それぞれ単独で用いてもよく、2種以上を組み合わせて用いてもよい。前記ジオール化合物の使用割合は、前記ポリアルキレンオキシド化合物1モルに対して、好ましくは0.8~2.5モル、より好ましくは1.0~2.0モルである。ジオール化合物の使用割合が0.8モル未満の場合、得られる皮膚貼付用粘着剤組成物の吸水時の強度が低くなるおそれがある。また、ジオール化合物の使用割合が2.5モルを超える場合、得られる皮膚貼付用粘着剤組成物の吸液能が低くなるおそれがある。なお、ポリアルキレンオキシド化合物のモル数は、その質量を数平均分子量で除することにより求めることができる。前記ジイソシアネート化合物としては、同一分子内にイソシアネート基-NCOを2個有する化合物であれば特に限定されず、例えば、4,4’-ジフェニルメタンジイソシアネートMDI、1,6-ヘキサメチレンジイソシアネートHDI、ジシクロヘキシルメタン-4,4’-ジイソシアネ-トHMDI、3-イソシアナ-トメチル-3,5,5-トリメチルシクロヘキシルイソシアネ-トIPDI、1,8-ジメチルベンゾール-2,4-ジイソシアネート、および、2,4-トリレンジイソシアネートTDI等が挙げられる。これらのジイソシアネート化合物の中でも、熱可塑性樹脂との相溶性の観点、安定性に優れる観点から、ジシクロヘキシルメタン-4,4’-ジイソシアネ-トHMDIおよび1,6-ヘキサメチレンジイソシアネートHDIが好適に用いられる。これらのジイソシアネート化合物は、それぞれ単独で用いてもよく、2種以上を組み合わせて用いてもよい。前記ポリアルキレンオキシド化合物とジオール化合物とジイソシアネート化合物のそれぞれの使用割合は、ポリアルキレンオキシド化合物の末端水酸基およびジオール化合物の水酸基の合計モル数に対する、ジイソシアネート化合物のイソシアネート基のモル数の比[R値=-NCO基/-OH基]が、好ましくは0.7~1.2、より好ましくは0.8~1.05の範囲にあるように決定される。R値が0.7未満の場合、得られる吸水性ポリアルキレンオキシド変性物が水溶性になるおそれがある。また、R値が1.2を超える場合、得られる吸水性ポリアルキレンオキシド変性物の溶融粘度が高くなり、熱可塑性樹脂との相溶性が悪くなるおそれがある。ポリアルキレンオキシド化合物とジオール化合物とジイソシアネート化合物とを反応させる方法としては、例えば、トルエン、キシレン、ジメチルホルムアミド等の反応溶媒に溶解や分散させて反応させる方法;粉末状または固体状で両者を均一に混合した後、所定の温度に加熱して反応させる方法等が挙げられる。工業的実施の見地からは、各原料を溶融状態で連続的に供給し多軸押出機中で混合、反応させる方法が好ましい。前記反応の温度としては、70~210°Cであることが好ましい。また、吸水性ポリアルキレンオキシド変性物を製造する際、反応を促進させる観点から、反応系内に、トリエチルアミン、トリエタノールアミン、ジブチルスズジラウレート、ジオクチルスズジラウレート、2-エチルヘキサン酸スズ、トリエチレンジアミン等を少量添加することもできる。かくして、ポリアルキレンオキシド化合物とジオール化合物とジイソシアネート化合物とを反応させることにより、吸水性ポリアルキレンオキシド変性物を得ることができる。熱可塑性樹脂としては、特に限定されないが、エチレン/エチルアクリレート共重合体、エチレン/メタアクリル酸共重合体、エチレン/酢酸ビニル共重合体、エチレン/アクリル酸共重合体、エチレン/エチルアクリレート共重合体等が好適に用いられる。これらの熱可塑性樹脂の中でも、前記吸水性ポリアルキレンオキシド変性物と良好な相溶性を有する観点から、エチレン/酢酸ビニル共重合体、エチレン/アクリル酸共重合体及びエチレン/エチルアクリレート共重合体が好適に用いられる。これらの熱可塑性樹脂は、それぞれ単独で用いてもよく、2種以上を組み合わせて用いてもよい。本発明では、後述の方法で測定したデュロメータD硬さHDDが10~60、好ましくは20~50の熱可塑性樹脂が好ましく用いられる。HDDが10未満の場合、得られる皮膚貼付用粘着剤組成物が柔らかくなりすぎて、いわゆるコシのない状態になるおそれがある。また、前記HDDが60を超える場合、得られる皮膚貼付用粘着剤組成物が硬くなって密着性が悪くなるおそれがある。本発明の皮膚貼付用粘着剤組成物を製造する方法としては、1前記吸水性ポリアルキレンオキシド変性物、および、前記熱可塑性樹脂の所定量をそれぞれ個別に、もしくはヘンシェルミキサーやブレンダー等の混合機を用いて混合した後、定量フィダー等でニーダー、ロール、押出機等に供給して、溶融混合する方法、2あらかじめ溶融させておいた熱可塑性樹脂中で、前記ポリアルキレンオキシドとジオール化合物とジイソシアネート化合物とを反応させる方法等が挙げられる。前記溶融、溶融混合、反応を行う機器としては、前記各成分の混合性に優れる観点から、2軸押出機が好適に用いられる。本発明で得られる皮膚貼付用粘着剤組成物は、一般的な溶融押出成型が可能で、射出成型機、押出成型機、インフレーション成型機等によりシート状、棒状、フィルム状に成型できる。なかでも、薄手のフィルム成型が容易なインフレーション成型が好適に用いられる。フィルムの厚みは、50~300μmが好ましく、100~200μmがより好ましい。厚みが50μm未満の場合、強度が低くなり皮膚への密着性が悪くなるおそれがある。厚みが300μmを超えると膨潤時の寸法が大きく変わるおそれがある。本発明の皮膚貼付用粘着剤組成物を製造する際、前記各成分や得られる皮膚貼付用粘着剤組成物の分解を防ぐ観点から安定剤を、耐候性を向上させる観点から紫外線吸収剤を、着色する観点から顔料、着色料等をそれぞれ添加しても良い。得られた皮膚貼付用粘着剤組成物の溶融押出成型品は、常温で吸液することができる。吸液量は、熱可塑性樹脂の含量、成型品の厚み、吸液時間等により制御できる。通常2~5分間以内に最大の吸液量とすることが好ましい。また、本発明の皮膚貼付用粘着剤組成物はイオン性を有さないため、従来のアクリル酸系水溶性樹脂と異なり、塩類の吸液も可能となる。また、常温での吸液が可能なため分解しやすいアスコルビン酸やアスコルビン酸ナトリウム、エチルアスコルビン酸等の分解しやすい薬剤を溶解した水溶液を短時間に効率的に吸液することができる。トコフェノール等の脂溶性薬剤についても、乳化剤により水に可溶化させることで、吸液させることができる。また、これらの薬剤を吸液した皮膚貼付用粘着剤組成物は、効果的に薬剤を放出することができる。さらに、本発明の皮膚貼付用粘着剤組成物はヒートシール性を有しており、皮膚貼付用粘着剤組成物にヒートシール性を有さないレーヨン製の不織布と組合せることによって、吸液性と同時に肌触りの良い化粧用シート等にすることもできる。以下に、実施例および比較例を挙げて本発明をさらに詳しく説明するが、本発明はこれらによってなんら限定されるものではない。[評価方法]製造例に記載の吸水性ポリアルキレンオキシド変性物およびポリアクリル酸塩架橋物について、1吸水能、2水溶出分、3溶融粘度を以下の方法に従って測定した。実施例に用いた熱可塑性樹脂及び実施例で得られた皮膚貼付用粘着剤組成物について4デュロメータD硬さHDDを以下の方法に従って測定した。実施例および比較例で得られた皮膚貼付用粘着剤組成物について、5膨潤率、6フィルム強度、7拡散性、浸込性、保水性を以下の方法に従って測定および評価した。実施例および比較例の皮膚貼付用粘着剤組成物を用いて得られた皮膚貼付剤について、8密着性、肌残り、保液性について以下の方法に従って測定および評価した。1吸水能ポリアルキレンオキシド変性物の吸水能については、以下の方法により測定した。約1gのポリアルキレンオキシド変性物を秤量A[g]した後、200mL容のビーカーに計りとった100mLのイオン交換水に、室温下22°Cで、24時間浸漬してゲル化させた。その後、200mesh孔径:75μmの金網にてゲルをろ過し、その質量B[g]を測り、次式により、吸水能を算出した。吸水能g/g=B/A2水溶出分上記吸水能測定後のゲルを、50°Cの熱風乾燥機にて8時間乾燥させた後の重量を秤量しC[g]、次式により水溶出分を求めた。水溶出分=A-C/A×1003溶融粘度試料1.5gを、フローテスター株式会社島津製作所製、型番:CFT-500Cを用いて、以下に示す条件で測定した。荷重:5.0MPa測定温度:170°Cダイ直径:1mmダイ長さ:1mm4デュロメータD硬さHDD日本工業規格:JISK72151986年に記載されているプラスチックのデュロメータ硬さ試験方法に従い、デュロメータのタイプDにおいて測定される硬さを意味し、デュロメータ保持台上で、試料面の平面度並びに平行度及び試料面間の密着度も良好なことを確認後、試料の厚みTが6mm以上の厚みになるように重ねて測定した。5膨潤率実施例および比較例により得られた皮膚貼付用粘着剤組成物のフィルムを2cm幅:W×5cm長さ:Lに切断し、測定サンプル質量A[g]とした。測定サンプルを吸収用溶液100mlを入れた金属性バット20cm×30cm×3cmに室温下22°Cで1分間浸漬して膨潤させた。その後、測定サンプルを取り出し、ペーパータオルを用いて表面の水を拭い、その質量B[g]を測定した。膨潤率=B-A/A×1006フィルム強度柔軟性吸水試験で得られたフィルムを手で広げ、ポリエチレン製試験管直径2.5cm×長さ12.5cmに巻きつけた時のフィルムの破れを調べた。○:破れも無く、柔軟性もあり問題なく密着して巻きつけることができる△:柔軟性があり巻きつけることはできるが、破れる。×:手で持つと破れて巻きつけることができない。7拡散性、浸込性、保水性予め質量C[g]を測定したろ紙ADVANTEC社製90mmNo.1の上に、サンプルとして6cm×6cmの大きさに切断したフィルムを置き、食用青色1号にて着色した水2mlをサンプルに上にシリンジにて10秒かけて垂らし以下の項目を評価した。拡散性サンプル表面での水の広がりをみた。○:サンプル全体に広がっている。×:シリンジ部分のみが濡れて拡散していない。浸込性ろ紙の質量D[g]を測定して浸込率を以下の式により算出した。浸込率[]=D-C/2×100保水性着色水吸液前のフィルム質量E[g]、着色水吸液後のフィルム質量F0[g]、及び吸液後のフィルムを40°Cの恒温器に15分、30分、60分間保管した後の質量F15、F30、F60[g]を測定して以下の式により、ゲル状フィルムの保液率を求めた。15分後の保水率=F0-F15/F0-E×10030分後の保水率=F0-F15/F0-E×10060分後の保水率=F0-F60/F0-E×10060分後の保水率が40以上あると良好な皮膚貼付剤と判断できる。8密着性、肌残り、保液性以下の配合組成になる皮膚貼付剤を作製した。1.皮膚貼付用粘着剤組成物シート皮膚貼付用粘着剤組成物5質量部グリセリン4質量部プロピレングリコール4質量部蒸留水87質量部6cm径に切断した皮膚貼付用粘着剤組成物のフィルムを上記質量部のグリセリン、プロピレングリコール、蒸留水を混合した溶液中に5分間浸漬し、全量吸水させ皮膚貼付剤とした。2.アクリル酸塩系水溶性ポリマーシートアクリル酸塩系水溶性ポリマー5質量部グリセリン4質量部プロピレングリコール4質量部乾燥水酸化アルミニウムゲル0.2質量部酒石酸0.25質量部蒸留水86.55質量部グリセリン4質量部およびプロピレングリコール4質量部からなる混合溶媒に、アクリル酸塩系水溶性ポリマー5質量部、乾燥水酸化アルミニウムゲル協和化学工業株式会社製、型番:S-100、酸反応性:0.1N-HCI=180秒0.2質量部を添加し、分散させ、これをA液とした。次に、蒸留水86.55質量部に、酒石酸0.25質量部を添加し、溶解させ、これをB液とした。500ml容のビーカーに、A液を全量添加し、翼径75mmのピッチドパドルを用いて500rpmで撹拌しながら、B液を全量投入し、30秒間撹拌することにより、ゲルを作成した。[ゲルの熟成]調製したゲル115~120gをポリエチレン製容器アズワン株式会社製、商品名:タイトボーイTB-2に移し、コンディショニングミキサー株式会社シンキー製、商品名:あわとり錬太郎MX-201型を用いて1.5分間脱泡した後、250°C、相対湿度60に調整した恒温恒湿器エスペック株式会社製、商品名:LHU-113型に入れ、200時間熟成させて得られたゲルを切断して、直径6cm、厚み1cmの皮膚貼付剤シートとした。密着性、肌のこり試験人工皮革出光テクノファイン製サプラーレを両面テープにて10cm×10cm×厚み0.30cmの鉄板に貼り付け、その上に上記皮膚貼付剤を置いて、6cm径の141g荷重を30秒かけて貼り付けた5g/cm2の圧力。その後、鉄板を垂直に立てて40°Cの恒温器に4時間保管し、密着性をみた。○:剥がれていない△:一部剥がれている×:剥がれている密着性を確認後、皮膚貼付剤を剥がして、人工皮革の表面に残存するポリマーを肉眼で観察した。○:ポリマー残りがなく、剥がした跡形なし△:ポリマーは残っていないが、剥がした跡形あり×:ポリマーが残っている。保液性試験吸液前のフィルムもしくはシート質量G[g]、吸液後のフィルムもしくはシート質量H0[g]、及び吸液後のフィルムを40°Cの恒温器に15分、30分、60分間保管した後の質量H15、H30、H60[g]を測定して以下の式により、ゲル状シートの保液率を求めた。なお、60分後の保液率が50以上あると良好な皮膚貼付剤と判断できる。15分後の保液率=H0-H15/H0-G×10030分後の保液率=H0-H30/H0-G×10060分後の保液率=H0-H60/H0-G×100[製造例1]吸水性ポリアルキレンオキシド変性物の製造80°Cに保温された攪拌機を備えた貯蔵タンクAに、十分に脱水した数平均分子量20,000のポリエチレンオキシド100質量部、1,4-ブタンジオール0.90質量部およびジオクチルスズジラウレート0.1質量部の割合で投入し、窒素ガス雰囲気下で攪拌して均一な混合物とした。これとは別に、30°Cに保温された貯蔵タンクBにジシクロヘキシルメタン-4,4’-ジイソシアネートを投入し、窒素ガス雰囲気下で貯蔵した。定量ポンプを用いて、貯蔵タンクAの混合物を500g/分の速度にて、貯蔵タンクBのジシクロヘキシルメタン-4,4’-ジイソシアネートを19.4g/分の速度にて、110~140°Cに設定した2軸押出機に連続的に供給しR値=1.00、押出機中で混合して反応を行い、押出機出口からストランドを出し、ペレタイザーによりペレット化して、吸水性ポリアルキレンオキシド変性物を得た。得られた吸水性ポリアルキレンオキシド変性物の吸水能は25g/g、水溶出分は19、溶融粘度は320Pasであった。[製造例2]吸水性ポリアルキレンオキシド変性物の製造数平均分子量15,000のエチレンオキシド/プロピレンオキシド質量比:90/10共重合体を250g/分の速度にて、40°Cに加熱したエチレングリコールを2.1g/分の速度にて、それぞれ40mmφ単軸押出機L/D=40、設定温度:90°Cに供給して両者を溶融混合した。吐出口から得られる混合物均一な溶融状態で吐出しており、LCにて分析して仕込み比で混合していることを確認したを、30mmφの2軸押出機L/D=41.5のホッパー口設定温度:80°Cへ連続的に供給した。同時に2軸押出機のホッパー口にはジオクチルスズジラウレートを0.5g/分の速度にて供給した。これとは別に、前記2軸押出機のホッパー口の下流側に位置するスクリューバレル部に、30°Cに調整したジシクロヘキシルメタン-4,4’-ジイソシアネートを12.4g/分の速度にて供給しR値=0.95、窒素雰囲気下で連続的に反応させた設定温度:180°C。2軸押出機出口から得られるストランドを冷却後、ペレタイザーによりペレット化して吸水性ポリアルキレンオキシド変性物を得た。得られた吸水性ポリアルキレンオキシド変性物の吸水能は20g/g、水溶出分は15、溶融粘度は150Pasであった。[製造例3]アクリル酸塩系水溶性ポリマーの製造還流冷却器、滴下ロート、窒素ガス導入管ならびに撹拌機および撹拌羽根を備えた1000ml容の5つロ円筒型丸底フラスコを準備した。このフラスコに、n-ヘプタン340gを入れ、HLB3のショ糖ステアリン酸エステル三菱化学フーズ株式会社製、リョートーシュガーエステルS-3700.92gおよび無水マレイン酸変性エチレンプロピレン共重合体三井化学株式会社製、ハイワックス1105A0.92gを添加し、撹拌しながら80°Cまで昇温して界面活性剤を溶解した後、55°Cまで冷却した。一方、500ml容の三角フラスコに、80質量のアクリル酸水溶液92g1.02モルを入れ、外部より冷却しながら、30質量の水酸化ナトリウム水溶液54.5g0.41モルを滴下して40モルの中和を行った後、ラジカル重合開始剤として2,2’-アゾビス2-アミジノプロパン2塩酸塩の2.0質量水溶液1.15g、次亜リン酸ナトリウム1水和物の1.0質量水溶液0.92g、およびイオン交換水60gを加えて溶解し、単量体水溶液を調製した。この単量体水溶液の全量を、前記円筒型丸底フラスコに添加した。フラスコを60°Cの水浴に浸漬して58°Cまで昇温し、系内を窒素置換して重合反応を行った。30分後にピーク温度79°Cに達し、そこから0.5時間、60°Cの水浴に浸漬させた状態を保持し、反応を継続させた。0.5時間後の内液温度は59°Cであった。得られた重合スラリー液を30°Cまで冷却してサンプリングし、重合率を測定した。重合率は、96モルであった。重合終了後、125°Cの油浴で重合スラリー液を昇温し、n-ヘプタンと水との共沸蒸留により、n-ヘプタンを還流しながら106gの水を系外へ除去した。さらに、系内のn-ヘプタンを蒸留により除去して、乾燥させることにより、アクリル酸塩系水溶性ポリマー86.1gを得た。なお、得られたポリアクリル酸塩系性ポリマーは水溶性で吸水性を示さず、熱にも不融なため溶融粘度は測定できなかった。[実施例1]製造例1と同様にして得られた吸水性ポリアルキレンオキシド変性物及びエチレン/酢酸ビニル共重合体[略号:EVA、住友化学株式会社製:エバテートD3010、酢酸ビニル含量=10、メルトインデックスMI=6、HDD35]をそれぞれ8kg/hr、3.5kg/hrの供給量で、130°Cに設定した28mmφの2軸押出機L/D=40に供給し、溶融混合して皮膚貼付用粘着剤組成物を得た。皮膚貼付用粘着剤組成物の組成割合を表1に示す。得られた皮膚貼付用粘着剤組成物を150°Cに設定したホットプレスゴンノ水圧機製作所製、40tプレス、圧力:50kg/cm2を用いて10cmW×10cmL×0.10cmTのシートに成型しデュロメータD硬さHDDを求めた。また、得られた皮膚貼付用粘着剤組成物を130~150°Cに設定した押出機シンコーマシナリー株式会社製SYH25-25、L/D=25とインフレーション成型機シンコーマシナリー株式会社製SF-300を用いて成型し、幅160mm、厚み120μmのインフレーションフィルムを得た。得られた皮膚貼付用粘着剤組成物のインフレーションフィルムを所定の大きさに切断し評価に供した。結果を表2に示す。[実施例2]製造例1と同様にして得られた吸水性ポリアルキレンオキシド変性物及びエチレン/アクリル酸共重合体[略号:EAA、ダウケミカル社製:プリマコール5980、アクリル酸含量=20、MI=300、HDD40]をそれぞれ8kg/hr、14kg/hrの供給量で、140°Cに設定した28mmφの2軸押出機L/D=40に供給し、溶融混合して皮膚貼付用粘着剤組成物を得た。皮膚貼付用粘着剤組成物の組成割合を表1に示す。得られた皮膚貼付用粘着剤組成物を、130°Cに設定したホットプレスゴンノ水圧機製作所製、40tプレス、圧力:50kg/cm2を用いて、10cmW×10cmL×0.1cmTのシートに成型した。また、得られた皮膚貼付用粘着剤組成物を130~150°Cに設定した押出機シンコーマシナリー株式会社製SYH25-25、L/D=25とインフレーション成型機シンコーマシナリー株式会社製SF-300を用いて成型し、幅160mm、厚み150μmのインフレーションフィルムを得た。得られた皮膚貼付用粘着剤組成物のインフレーションフィルムを所定の大きさに切断し評価に供した。結果を表2に示す。[実施例3]製造例2と同様にして得られた吸水性ポリアルキレンオキシド変性物、エチレン/アクリル酸共重合体[略号:EAA、ダウケミカル社製:プリマコール3460、アクリル酸含量=9.7、MI=20、HDD42]及びエチレン/酢酸ビニル共重合体[略号:EVA、住友化学株式会社製:エバテートD3010、酢酸ビニル含量=10、メルトインデックスMI=6、HDD35]をそれぞれ5kg/hr、3.75kg/hr、3.75kg/hrの供給量で、130°Cに設定した28mmφの2軸押出機L/D=40に供給し、溶融混合して皮膚貼付用粘着剤組成物を得た。皮膚貼付用粘着剤組成物の組成割合を表1に示す。得られた皮膚貼付用粘着剤組成物を、130°Cに設定したホットプレスゴンノ水圧機製作所製、40tプレス、圧力:50kg/cm2を用いて、10cmW×10cmL×0.1cmTのシートに成型した。また、得られた皮膚貼付用粘着剤組成物を130~150°Cに設定した押出機シンコーマシナリー株式会社製SYH25-25、L/D=25とインフレーション成型機シンコーマシナリー株式会社製SF-300を用いて成型し、幅160mm、厚み180μmのインフレーションフィルムを得た。得られた皮膚貼付用粘着剤組成物のインフレーションフィルムシートを所定の大きさに切断し評価に供した。結果を表2に示す。[比較例1]製造例1と同様にして得られた吸水性ポリアルキレンオキシド変性物及びエチレン/酢酸ビニル共重合体[略号:EVA、住友化学株式会社製:エバテートD3010、酢酸ビニル含量=10、MI=6、HDD35]をそれぞれ10kg/hr、2.5kg/hrの供給量で、130°Cに設定した28mmφの2軸押出機L/D=40に供給し、溶融混合して皮膚貼付用粘着剤組成物を得た。皮膚貼付用粘着剤組成物の組成割合を表1に示す。得られた皮膚貼付用粘着剤組成物を150°Cに設定したホットプレスゴンノ水圧機製作所製、40tプレス、圧力:50kg/cm2を用いて10cmW×10cmL×0.10cmTのシートに成型しデュロメータD硬さHDDを求めた。また、得られた皮膚貼付用粘着剤組成物を130~150°Cに設定した押出機シンコーマシナリー株式会社製SYH25-25、L/D=25とインフレーション成型機シンコーマシナリー株式会社製SF-300を用いて成型し、幅160mm、厚み120μmのインフレーションフィルムを得た。得られた皮膚貼付用粘着剤組成物のインフレーションフィルムを所定の大きさに切断し評価に供した。結果を表2に示す。[比較例2]製造例1と同様にして得られた吸水性ポリアルキレンオキシド変性物及びエチレン/アクリル酸共重合体[略号:EAA、ダウケミカル社製:プリマコール5980、アクリル酸含量=20、MI=300、HDD40]をそれぞれ10kg/hr、4kg/hrの供給量で、130°Cに設定した28mmφの2軸押出機L/D=40に供給し、溶融混合して皮膚貼付用粘着剤組成物を得た。皮膚貼付用粘着剤組成物の組成割合を表1に示す。得られた皮膚貼付用粘着剤組成物を150°Cに設定したホットプレスゴンノ水圧機製作所製、40tプレス、圧力:50kg/cm2を用いて10cmW×10cmL×0.10cmTのシートに成型しデュロメータD硬さHDDを求めた。また、得られた皮膚貼付用粘着剤組成物を130~150°Cに設定した押出機シンコーマシナリー株式会社製SYH25-25、L/D=25とインフレーション成型機シンコーマシナリー株式会社製SF-300を用いて成型し、幅160mm、厚み150μmのインフレーションフィルムを得た。得られた皮膚貼付用粘着剤組成物のインフレーションフィルムを所定の大きさに切断し評価に供した。結果を表2に示す。[比較例3]製造例2と同様にして得られた吸水性ポリアルキレンオキシド変性物、エチレン/酢酸ビニル共重合体[略号:EVA、三井デュポンポリケミカル製:エバフレックスEV45LX、酢酸ビニル含量=46、MI=2.5、HDD8]及びエチレン/アクリル酸共重合体[略号:EAA、ダウケミカル社製:プリマコール3460、アクリル酸含量=9.7、MI=20、HDD42]をそれぞれ12kg/hr、0.5kg/hr、0.5kg/hrの供給量で、130°Cに設定した28mmφの2軸押出機L/D=40に供給し、溶融混合して皮膚貼付用粘着剤組成物を得た。皮膚貼付用粘着剤組成物の組成割合を表1に示す。得られた皮膚貼付用粘着剤組成物を150°Cに設定したホットプレスゴンノ水圧機製作所製、40tプレス、圧力:50kg/cm2を用いて10cmW×10cmL×0.10cmTのシートに成型しデュロメータD硬さHDDを求めた。また、得られた皮膚貼付用粘着剤組成物を130~150°Cに設定した押出機シンコーマシナリー株式会社製SYH25-25、L/D=25とインフレーション成型機シンコーマシナリー株式会社製SF-300を用いて成型し、幅160mm、厚み150μmのインフレーションフィルムを得た。得られた皮膚貼付用粘着剤組成物のインフレーションフィルムを所定の大きさに切断し評価に供した。結果を表2に示す。[比較例4]製造例3と同様にして得られたアクリル酸塩系水溶性ポリマー及びエチレン/酢酸ビニル共重合体[略号:EVA、住友化学株式会社製:エバテートD3010、酢酸ビニル含量=10、メルトインデックスMI=6、HDD35]をそれぞれ8kg/hr、3.5kg/hrの供給量で、130°Cに設定した28mmφの2軸押出機L/D=40に供給したが、皮膚貼付用粘着剤組成物は得られなかった。そこで、前記評価方法8において調製したアクリル酸塩系水溶性ポリマーシートの評価結果を、代わりに表2に示す。表2に示された結果から明らかなように、吸水性ポリアルキレンオキシド変性物100質量部に対して熱可塑性樹脂30~200質量部を含む皮膚貼付用粘着剤組成物を用いて得られた皮膚貼付剤は、従来のアクリル酸塩系ポリマーに比べて短時間に吸液してゲル化され、密着性に優れ肌残りも少ない。"